СОСТАВ ЗАКЛАДОЧНОЙ СМЕСИ
FILLING MIXTURE COMPOUND

Изобретение относится к горнодобывающей и горноперерабатывающей промышленности, а именно к твердеющим закладочным смесям.
Известен состав твердеющей закладочной смеси, включающий молотый доменный граншлак, портландцемент М 400, заполнитель и воду, при этом она содержит в качестве заполнителя глауконитовый песок и дополнительно активизирующую добавку при следующем соотношении компонентов, мас.%:
молотый доменный граншлак
14,3-15,2
портландцемент М 400
2,2-2,3
глауконитовый песок
56,1-57,3
активизирующая добавка
6,1-7,2
вода
остальное,
активизирующая добавка включает молотый глауконитовый песок и СДБ в соотношении 100:0,2-0,3. RU №1558102 МПК E21F 15/00
Недостатками известной закладочной смеси являются высокая стоимость, невозможное использование в составе технологий отходов мокрой магнитной сепарации железистых кварцитов.
2
2
Цель изобретения - охрана окружающей среды, получение закладочного материала, связывающего в своей структуре загрязняющие вещества, исключение их миграции в окружающую среду. Поставленная цель достигается за счет того, что состав закладочной смеси, включающий портландцемент, заполнитель и воду, содержит в качестве заполнителя отход мокрой магнитной сепарации с удельной поверхностью 80 м/кг, портландцемент М 400, измельченный в дезинтеграторе совместно с отходом мокрой магнитной сепарации железистых кварцитов (ММС) до получения композиционного вяжущего с удельной поверхностью 500 м/кг, при следующем соотношении компонентов, мас.%: портландцемент М 400 5-10, отход мокрой магнитной сепарации 17-22, указанный заполнитель 68-71, вода - остальное.
Отходы магнитной сепарации представляют собой отдельные частицы, состоящие как из полиминеральных, так и мономинеральных агрегатов. Мономинеральные зерна агрегатов состоят преимущественно из кварца остроугольной, несколько вытянутой неправильной формы с раковистым изломом. Установлено, что кварц отходов ММС в целом отличается более низкой степенью кристалличности, чем песок Вольского и Нижне-Ольшанского месторождений. Наиболее реакционноспособным является халцедоновая разновидность регионально метаморфизованного слабоупорядоченного кварца, содержание которого достигает 60% от общего количества этого минерала. Степень кристалличности повышается в направлении: регионально-метаморфического, складчато-метаморфического и контактно-метаморфического кварца. Чаще всего встречаются полиминеральные агрегаты, которые состоят из частичек кварца, изометричных с землистым изломом зерен магнетита, гематита, в незначительном количестве присутствуют удлиненные в одном направлении зерна амфиболов.
Наполнитель представляет собой тонкодисперсную фракцию отходов мокрой магнитной сепарации - ММС, прошедшую обработку тонкого помола в дезинтеграторе совместно с портландцементом.
Применение композиционного вяжущего на основе активизирующей добавки в виде тонкодисперсной активизированной фракции ММС с портландцементом значительно снижает расход клинкерной составляющей - портландцемент, что в целом снижает и себестоимость твердеющей закладочной смеси.
Пример
Закладочную смесь готовят следующим образом:
2
2
Отходы мокрой магнитной с удельной поверхностью 80 м/кг сепарации и воду подают в смеситель, куда также подают композиционное вяжущее, приготовленное путем дезинтеграции тонкодисперсных отходов ММС железистых кварцитов и портландцемента до удельной поверхности 500 м/кг.
Всю смесь перемешивают при следующем соотношении компонентов, мас.%: портландцемент М 400 5, отход мокрой магнитной сепарации 22, указанный заполнитель 68, вода 5 и посредством, например, трубопроводного транспорта подают в места заполнения - горные выработки. Полученный закладочный материал связывает в своей структуре загрязняющие вещества и исключает их миграции в окружающую среду.